(57)【要約】      （修正有）【課題】アルミ電解コンデンサ用電極箔を所定の幅に切断する際の切断工程により発生したバリを除去する方法と装置を提供する。【解決手段】所定の幅に切断されたアルミ箔１を入口ガイドローラ２と出口ガイドローラ７を介して送りローラ１３と駆動装置１４により一定速度で引き出す過程において、アルミ箔１の切断面に第１ブラシ３、第２ブラシ４、第３ブラシ５、第４ブラシ６が配置されており、これらのブラシを回転させアルミ箔１の切断面に接触させることにより、アルミ箔１の切断面に発生したバリを除去する。【選択図】図１
2005212026.tif 000002
【特許請求の範囲】
【請求項１】
表面にエッチング処理と絶縁酸化皮膜を形成されたアルミニウム化成箔をコンデンサの大きさに合わせ所定の幅に切断する過程において発生する箔切断面のバリを、その切断面に回転させたブラシを接触させることで除去することを特徴とするアルミ電解コンデンサ用電極箔のバリ取り方法。
【請求項２】
所定の幅に切断されたアルミニウム化成箔を一定の速度で引き出す過程において、切断面面両サイドに回転させたブラシを２個以上有することを特徴とする請求項１記載のアルミ電解コンデンサ用電極箔のバリ取り方法。
【請求項３】
所定の幅に切断されたアルミニウム化成箔を一定の速度で引き出す過程において、切断両サイドに時計回りに回転するブラシと反時計回りに回転するブラシを交互に１個以上有することを特徴とする請求項１または２のいずれか記載のアルミ電解コンデンサ用電極箔のバリ取り方法。
【請求項４】
所定の幅に切断され巻き取られたアルミニウム化成箔を一定の速度で引き出す機構と、一定の速度で引き出されたアルミニウム化成箔をガイドする機構と、アルミニウム化成箔の切断面両サイドに２個以上のブラシを回転させる機構と、回転ブラシの近傍に吸引口を有し、回転ブラシにより除去されたバリを前記吸引口より吸引する機構とを有することを特徴とするアルミ電解コンデンサ用電極箔のバリ取り装置。
【請求項５】
一定の速度で引き出されたアルミニウム化成箔の走行経路において、アルミニウム化成箔をガイドする太鼓型ローラを有することを特徴とする請求項４記載のアルミ電解コンデンサ用電極箔のバリ取り装置。
【発明の詳細な説明】
【技術分野】
【０００１】
本発明は、アルミ電解コンデンサ用電極箔を、所定の幅に切断する過程において発生するバリを除去する除去方法及びその装置に関するものである。
【背景技術】
【０００２】
アルミ電解コンデンサは、高純度のアルミ箔を陽極電極に用い、このアルミ箔表面をエッチング処理により粗面化し表面積の拡大を行い、このエッチング表面に化成処理によって誘電体層となる絶縁酸化皮膜を形成したものを陽極として用いる。これらの工程により製作されたアルミニウム化成箔をコンデンサの大きさに合わせ所定の幅に切断し、外部との電気的接続を得るための接続用リードを取付け、同じく製作された陰極箔及びセパレーターを組合せコンデンサ素子を製作し、電解液を素子に含浸してケース内に密封しアルミ電解コンデンサが製造される。
【０００３】
なお、この出願に関する先行技術文献情報としては、例えば、特許文献１が知られている。
【特許文献１】特開２００１−３３４４１１号公報
【発明の開示】
【発明が解決しようとする課題】
【０００４】
従来のアルミ電解コンデンサ用電極箔は、５００ｍｍ幅のアルミ箔原反を用い、エッチング処理、化成処理を行いアルミニウム化成箔を製作し、コンデンサの大きさに合わせ所定の幅に切断されて用いる。この所定の幅への切断工程は超硬合金、セラミックス、合金工具鋼等の材質のカッターをスリッター設備に装備し行なっている。この切断工程は、高硬度であるアルミ酸化皮膜によるカッターの磨耗と、カッター同士の接触によるカッター磨耗、アルミニウムの凝着と脱落によるカッターの切れ味劣化等により、切断距離を重ねて行くと、バリの発生頻度が高くなるという課題を有していた。また発生したバリは、コンデンサ素子を製作した時に、セパレーターを切断するなどして突き破り、陰極箔との極間を狭め、また、直接陰極箔に接触しショート不良、パンク不良を発生させるという課題を有していた。
【０００５】
本発明は、前記課題を解決しようとするものであり、切断工程により発生したバリを除去する方法と装置を提供することを目的とするものである。
【課題を解決するための手段】
【０００６】
前記目的を達成するために、本発明は以下の構成を有する。
【０００７】
本発明の請求項１に記載の発明は、特に、アルミ電解コンデンサ用電極箔を所定の幅に切断した際に形成されるアルミ箔切断面に回転ブラシを接触させるという構成を有しており、これにより、アルミ箔切断時に発生する一定の大きさ以上のバリを除去できるという作用効果が得られる。
【０００８】
本発明の請求項２に記載の発明は、請求項１の発明において特に、アルミ箔切断面に接触する回転ブラシをアルミ箔切断面両サイドに２個以上有するという構成を有しており、これにより、アルミ箔切断時に発生する上記記載の大きさよりもさらに小さいバリも除去できるという作用効果が得られる。
【０００９】
本発明の請求項３に記載の発明は、請求項１または２の発明において特に、アルミ箔切断面に接触する回転ブラシにおいて、回転が時計回りと反時計回りである回転ブラシをアルミ箔切断面両サイドに交互に有するという構成を有しており、これにより、アルミ箔切断面に発生する上記記載の大きさよりもさらに小さいバリも除去できるという作用効果が得られる。
【００１０】
本発明の請求項４に記載の発明は、アルミ電解コンデンサ用電極箔を所定の幅に切断した際に形成されるアルミ箔切断面に回転ブラシを接触させるという構成を有しており、これにより、アルミ箔切断時に発生するバリを除去できるという作用効果が得られるアルミ箔切断バリ取り装置である。
【００１１】
本発明の請求項５に記載の発明は、請求項４の発明において特に、回転ブラシの近傍に吸引口を有しており、これにより回転ブラシにより除去されたバリを上記吸引口から吸引することで、バリ取りにより発生するバリの飛散を防止するとともに、アルミニウム化成箔をガイドする太鼓型ローラを設けることにより、より確実に切断されたアルミニウム化成箔をガイドすることができるという作用効果が得られる。
【発明の効果】
【００１２】
本発明のアルミ電解コンデンサ用電極箔のバリ取り方法及びその装置は、切断面に回転するブラシを接触させることにより、アルミ電解コンデンサ用電極箔の切断面に発生するバリを効率的に除去することができる。
【発明を実施するための最良の形態】
【００１３】
以下、実施の形態１を用いて、本発明の特に請求項１〜３に記載の発明について説明する。
【００１４】
図１は、本発明の実施の形態１におけるアルミ電解コンデンサ用バリ取り装置の平面図である。図２は、本発明の実施の形態１における正面図である。
【００１５】
なお、従来の技術で説明した構成部材については詳細な説明は省略する。
【００１６】
図１、図２において、所定の幅に切断されたアルミ箔１は、入口ガイドローラ２と出口ガイドローラ７を介して、押えローラ１２と送りローラ１３により挟み込まれ駆動装置１４によって駆動する送りローラ１３により、一定の速度で搬送される。この搬送過程において第１ブラシ３、第２ブラシ４、第３ブラシ５、第４ブラシ６は、アルミ箔１の切断面両サイドに配置されており、軸８を介して駆動装置９によって回転する。この駆動装置９は、各ブラシの回転方向、回転数を任意に設定することができ、請求項３に記載の第１ブラシ３と第３ブラシ５を時計回りとし、第２ブラシ４と第４ブラシ６を反時計回りにすることで、アルミ箔１の切断面のバリを最も良く除去することが可能となる。また、アルミ箔１の切断面両サイドに回転方向がアルミ箔１を介して対称になるように配置することで、アルミ箔１の切断面両サイドのバリを同時に除去することが可能となる。
【００１７】
アルミ箔１の切断面のバリ除去は、アルミ箔１とブラシとを相対的に移動運動させて行なうが、この相対的な移動運動は、回転するブラシを固定しアルミ箔１を移動させても良いが、アルミ箔１を固定し回転するブラシを移動させても良い。
【００１８】
アルミ箔１を移動させる場合、入口ガイドローラ２と出口ガイドローラ７を介して移動させるが、その際入口ガイドローラ２と出口ガイドローラ７の形状を太鼓型にすることにより、走行経路にアルミ箔１の切断面とすべり接触を引き起こす固定ガイドを除去すると共に蛇行を防ぐことができる。
【００１９】
また、各ブラシの回転数は、任意設定可能であるが、アルミ箔１の走行速度に対して回転ブラシ周速が約１９倍となる設定が最もバリを除去することができる。それ以上の設定では、アルミ箔１の損傷が大きくなり、またそれ以下の設定になるにつれアルミ箔１の切断面のバリ除去率は低下する。
【００２０】
この発明で用いるブラシ形状は特に限定はなく、ブラシの移動運動に適した形状とすれば良い。たとえば、棒状の基材に１方向に向けてブラシ歯を植毛したもの、棒状の中心軸から、放射状にブラシを設けたものなどの構造にすることができる。また、ブラシ歯の材質についても特に限定を受けるものではないが、通常はアルミ箔より硬い材質を用いる。しかしながら、非常に高硬度な材質（鉄、鋼系など）を用いると、アルミ箔１に大きな損傷を与えるおそれがあるので、アルミ箔１とブラシとの位置関係に注意が必要である。たとえば、ポリアミド系樹脂にアルミナを含有させたものなどは、適度な硬度を持ち、かつ耐磨耗性に優れているので好適である。
【００２１】
また、ブラシが配置されている一帯は、フード１５で囲まれており、ブラシ近傍に配置された吸引口１６によりブラシにより除去されたバリを吸引することで、バリ取りにより発生するバリの飛散を防ぐことができる。また、フード１５内の出口ガイドローラ７近傍に、アルミ箔１を上下から挟み込むように第５ブラシ１０と第６ブラシ１１を配置することで、バリ取りにより発生したバリのアルミ箔１表面への付着も防止することが可能である。
【産業上の利用可能性】
【００２２】
本発明にかかるアルミ電解コンデンサ用電極箔のバリ取り方法は、電極箔の切断面に発生するバリを効率的に除去することができ、アルミ電解コンデンサ用電極箔を所定の幅に切断する過程において発生するバリを除去するなどの用途として有用である。
【図面の簡単な説明】
【００２３】
【図１】本発明の実施の形態１を示す平面図
【図２】本発明の実施の形態１を示す正面図
【符号の説明】
【００２４】
１  アルミ箔
２  入口ガイドローラ
３  第１ブラシ
４  第２ブラシ
５  第３ブラシ
６  第４ブラシ
７  出口ガイドローラ
８  軸
９  駆動装置
１０  第５ブラシ
１１  第６ブラシ
１２  押えローラ
１３  送りローラ
１４  駆動装置
１５  フード
１６  吸引口
【図１】
2005212026.tif 000003
【図２】
2005212026.tif 000004